(57)【要約】  ロジンベースの樹脂、アルコール溶剤、ピグメント、酸中和剤、可塑剤、および熱可塑性ラテックスエマルジョン、を含む水洗浄可能なリソグラフィック組成物。【特許請求の範囲】
【請求項１】
（ａ）  ロジンベースの樹脂、
（ｂ）  アルコール溶剤、
（ｃ）  ピグメント、
（ｄ）  酸中和剤、
（ｅ）  可塑剤、および
（ｆ）  ラテックスエマルジョン、
を含む水洗浄可能なリソグラフィック組成物。
【請求項２】
ロジンベースの樹脂が約２０から約２５０の酸価を有する、請求項１記載の組成物。
【請求項３】
ロジンベースの樹脂が、フェノール化、マレイン化、フマル化、ペンタエリトリトール化、炭化水素化ロジン、および／またはこれらの混合物からなる群から選択される、請求項１記載の組成物。
【請求項４】
ロジンベースの樹脂が、ダイマー化、またはポリマー化されたロジン類、テルペン類、ロジン樹脂、ロジン塩、トール油樹脂類、およびこれらの混合物からなる群から選択される、請求項１記載の組成物。
【請求項５】
ロジンベースの樹脂が、約０重量％から約４０重量％で存在する、請求項１記載の組成物。
【請求項６】
ロジンベースの樹脂が、約１０重量％から約３５重量％で存在する、請求項５記載の組成物。
【請求項７】
ロジンベースの樹脂が、約１５重量％から約２５重量％で存在する、請求項６記載の組成物。
【請求項８】
アルコール溶剤が、エタノール類、プロパノール類、ブタノール類、ペンタノール類、ヘキサノール類、オクタノール類、ノナノール類、デカノール類、ドデカノール類、トリデカノール類、グリコール類、およびグリコールエーテル類からなる群から選択される、請求項１記載の組成物。
【請求項９】
アルコール溶剤が約０重量％から約３５重量％である、請求項１記載の組成物。
【請求項１０】
ピグメントが、プレスケーキ、ドライピグメント、染料、フラッシュ、ピグメントディスパージョン、およびそれらの組み合わせからなる群から選択される、請求項１記載の組成物。
【請求項１１】
ピグメントの存在量が、組成物の合計重量に基づいて、ピグメント約１重量部に対して約８重量部のロジンベースの樹脂から、ピグメント約１重量部に対して約１重量部のロジンベースの樹脂の範囲（約１：８から約１：１）である、請求項１記載の組成物。
【請求項１２】
酸中和剤が第一アミン、第二アミン、および第三アミンからなる群から選択される、請求項１記載の組成物。
【請求項１３】
アミンが、モノエタノールアミン類、ジエタノールアミン類、ジメチルエタノールアミン、メチルジエタノールアミン、トリエタノールアミン、Ｎ−ジメチルヘキシルアミン、ポリエチレンイミン類、プロピレンジアミン類、ヘキサメチレンジアミン類、ジブチルアミン類、ジエチレントリアミン類およびそれらの混合物からなる群から選択される、請求項１２記載の組成物。
【請求項１４】
酸中和剤が約５重量％から約１５重量％で存在する、請求項１記載の組成物。
【請求項１５】
可塑剤が、タレートエステル類、フタレートエステル類、ロジンエステル類、アルキド類、ポリエステル類、脂肪酸エステル類、およびそれらの混合物からなる群から選択される、請求項１記載の組成物。
【請求項１６】
可塑剤が、約０重量％から約４０重量％で存在する、請求項１記載の組成物。
【請求項１７】
熱可塑性ラテックスエマルジョンが、改質されたアクリル、改質されたメタアクリル、改質されたスチレン、改質されたビニル、改質されたスチレンアクリル、およびそれらの混合物からなる群から選択される、請求項１記載の組成物。
【請求項１８】
熱可塑性ラテックスエマルジョンが、約０重量％から約４０重量％で存在する、請求項１記載の組成物。
【請求項１９】
請求項１記載の組成物を含む、ドライリソグラフィック印刷インキ。
【請求項２０】
請求項１記載の組成物を含む、ウェットリソグラフィック印刷インキ。
【発明の詳細な説明】
【技術分野】
【０００１】
本発明の背景技術
本発明の技術分野
本発明は、ＶＯＣ含有量が低い水洗浄可能なリソグラフィック印刷インキ組成物に関する。
【０００２】
技術の背景
公知のオフセットリソグラフィック印刷プロセスで通常使用される典型的な溶剤系のインキは、かなり高いレベル、一般に３０〜４５％の不適当なＶＯＣを含んでいる。それは可燃性であり、プレスを操作する印刷業者に対して危険である。さらに、プレスの洗浄に使用される清浄液もさらに揮発性有機成分（「ＶＯＣ」）を含む場合がある。
【０００３】
リソグラフィックインキ中のＶＯＣ量を減じるための多数の試みは、印刷の性能を損ない、追加の成分のモニタリングを必要とした。それはコストを増大させる。
【０００４】
カナダ特許出願ＣＡ２，１８０、０５７は、少量の界面活性剤が加えられ、洗浄溶液が８．５から１３．５のｐＨを有する場合に、水で洗浄可能になる公知のインキ組成物を開示する。洗浄溶液は洗剤と界面活性剤を含んでいなければならず、またｐＨは、それが追加の溶剤およびＶＯＣなしで洗浄可能とするために、注意深くモニタされなければならない。
【０００５】
水性の、水に溶けないインキ組成物がＷＯ  ９５／２７７５９に記載されており、これは着色剤、水性の液体ビヒクルおよびバインダー組成物を含み、それは水溶性で、乾燥後に基体上で水に不溶性になる。しかしながら、この組成物は、オフセット熱硬化性リソグラフィック印刷インキと相溶性のない水性の液体ビヒクルの使用を必要とする。
【０００６】
ＷＯ  ９６／３４９２３には、水性の洗浄メディアを介して洗浄可能なインキが記載され、そこではインキは、成分を親水性にすることができる、少なくとも１つの遊離のカルボン酸基を含む少なくとも１つの成分を含む。しかしながら、このインキは、モニタされなければならない水性のアルカリ洗浄メディアを必要とする。
【０００７】
従って、湿潤剤を使用しない、低ＶＯＣ含有量の水洗浄可能リソグラフィックのインキ組成物であって、良好なタックのような印刷性能を維持し、スカミングや印刷直後の室温でセットオフを起こさないインキ組成物に対する必要が存在する。
【０００８】
発明の要約
ロジンベースの樹脂、アルコール溶剤、ピグメント、酸中和剤、可塑剤およびラテックスエマルションで構成されたリソグラフィック組成物の使用により、上記の目的を実現することができることが見出された。
【０００９】
発明の詳細な説明
本発明によれば、ロジンベースの樹脂、アルコール溶剤、ピグメント、酸中和剤、可塑剤およびラテックスエマルションの組み合わせが、優れたタックおよび動粘度を有し、印刷に光沢プロフィルを与える組成物を提供することが見出された。
【００１０】
ロジンベース樹脂
組成物はピグメントのためのバインダーとして高い酸価の樹脂を含んでいる。高い酸価の樹脂は、約２０から約２５０の酸価を有することができる。この高い酸価のロジンは、得られるリソグラフィックインキ組成物の水洗浄性を助ける。適当なロジンベースの樹脂としては、フェノール化、マレイン化、フマル化、ペンタエリトリトール化、炭化水素化ロジン、および／またはこれらの混合物のロジン樹脂、ロジン塩、トール油樹脂およびそれの混合物が挙げられるが、これらには制限されない。
【００１１】
適当な樹脂としては、フロリダ州ジャクソンビレのアリゾナ社から販売されるＵＮＩＲＥＺ（登録商標）；フロリダ州ジャクソンビレのアリゾナ社から販売されるＵＮＩＴＡＣ（登録商標）；サウスカロライナ州、チャールストンハイツのミード−ウエストバコ社製のＪＯＮＲＥＺ（登録商標）が挙げられる。様々な他の公知のロジン樹脂を使用することができ、それは当業者には容易に知ることができる。
【００１２】
アルコール溶剤
インキ組成物は、アルコール溶剤の混合物を含む。アルコール混合物はドデカノールおよび／またはトリデカノールを含むことができる。他の適当な溶剤としては、グリコール類、グリコールエーテル類、エタノール、プロパノール、ブタノール、ペンタノール、ヘキサノール、ヘプタノール、オクタノール、ノナノール、デカノール、ウンデカノール、ドデカノール、およびそれらの混合物が挙げられるが、これらには制限されない。当業者は、具体的なインキ組成物について所望のタックを達成するために、インキ組成物中のアルコールの量を変えることは日常的に知っている。
【００１３】
ピグメント
組成物に組み入れられることができるピグメントとしては、すべての従来使用されている任意の染料、ピグメント、フィラー、あるいは同種のものが包含され、ロジンベースの樹脂に結合されることができ、インキ組成物の形成過程において、得られたレジネート顔料は任意の公知の方法で分散され、ミリングされ、混合され、ブレンドされ、または溶解されることができる。ピグメントは、水性ディスパージョン、フラッシュまたはドライグラインドの形態であることができる。
ピグメントは、乾燥した粉末、フラッシュ、プレスケーキあるいは水性のディスパージョンのいずれかの形態でリソグラフィック印刷インキ組成物に加えられることができる。
【００１４】
酸中和剤
本発明の組成物はさらに酸中和剤を含む。酸中和剤はさらに高酸価ロジンベースの樹脂を可溶性にすることができる。酸中和剤は、第一アミン、第二アミンおよび／または第三アミンから選ばれる。たとえば、モノエタノールアミン、ジエタノールアミン、トリエタノールアミン、Ｎ−ジメチルヘキシルアミン、メチルジエタノールアミン、ポリエチレンイミン、プロピレンジアミン、ヘキサメチレンジアミン、ジブチルアミン、ジエチレントリアミンおよびそれらの混合物が挙げられる。好ましい中和剤としてはモノエタノールアミン類およびＮ−メチルジエタノールアミン類が挙げられる。上記の中和剤は、当業者によって使用されることができる様々な中和剤の代表的な候補である。
【００１５】
可塑剤
本発明の水洗浄可能なオフセットリソグラフィック印刷インキは可塑剤を含む。可塑剤は、トール油エステル、ロジンエステルおよび脂肪酸エステルから成る群から選ばれる。本発明のインキ組成物で使用される他の適当な可塑剤としては、アルキド樹脂、ポリエステル類、フタル酸エステル、タレート（ｔａｌｌａｔｅ）エステルおよびそれらの混合物が挙げられるが、これらには制限されない。
【００１６】
ラテックスエマルション
本発明に好適なラテックスとしては改質スチレンアクリルが挙げられるが、これらには制限されない。本発明のインキ組成物で使用される他の適当なラテックスとしては、改質されたアクリル類、改質されたメタアクリレート類、改質されたスチレン類、改質されたスチレンアクリル類、ビニル類およびそれらの混合物が挙げられるが、これらには制限されない。
【００１７】
添加剤
本発明の水洗浄可能なリソグラフィック印刷インキは、さらにインキ組成物のレオロジーおよび／または界面エネルギー改質剤の役割をし、かつインキの水洗浄性を向上するために水を組込むことができる。水は追加される成分であることができ、あるいはピグメントフラッシュ、プレスケーキあるいはラテックスからの残余の水のような組成物の他の成分のうちの１つに起因することができる。
【００１８】
水洗浄可能なリソグラフィック印刷インキは、さらに、インキおよびインキに関連する用途において慣例的に使用されるものから選ばれた非イオン性界面活性剤を含むことができる。適当な非イオン性界面活性剤の例として、アセチレングリコール類、エトキシル化グリコール類、エトキシル化アルキルフェノール類、エトキシル化アルコール類、ソルビタンエステル類およびそれらの混合物が挙げられる。
【００１９】
インキ組成物はさらに追加の添加剤、たとえば、ワックス、例えばＪｏｎ  Ｗａｘ２６、Ｊｏｎ  Ｗａｘ１２０（米国、ウィスコンシン州、ラシン、Ｓ．Ｃ．ジョンソンアンドサンズ社から利用可能）、Ｖａｎ  Ｗａｘ３５（米国、ニュージャージー州、ガーフィールト、バンテージ社から利用可能）が挙げられるが、これらには制限されない。
【００２０】
印刷インキ組成物
印刷インキ組成物は、溶融するまでロジンベースの樹脂を熱することによってワニスを最初に形成することにより配合される。その後、酸中和剤が加えられ、均質になるまで加熱撹拌される。溶剤と可塑剤は、継続的な加熱および撹拌下で加えられる。一旦ワニスが均質になれば、それは室温に冷却される。別の容器内で、熱可塑性のラテックスエマルションがピグメントディスパージョンに加えられ、均質になるまで撹拌される。ワニスはピグメント混合物に加えられ、完全に混合されるまで撹拌される。
【００２１】
本発明の水洗浄可能なリソグラフィック印刷インキ組成物は、ロジンベースの樹脂を０重量％から約４０重量％を含む。ロジンベースの樹脂が、約３５重量％までの量であることが好ましく、最も好ましくはロジンベースの樹脂が約１５重量％から約２５重量％の量で存在する。当業者には、特定のインキ組成物について所望のタックおよびレオロジー特性を達成するために、インキ組成物中のロジンベースの樹脂の量を変えることが知られるであろう。
【００２２】
アルコール溶剤混合物は、約０重量％から約３５重量％で存在することが好ましく、より好ましくは溶剤は約０重量％から約１５重量％まで、もっとも好ましくは溶剤は約０重量％から約１０重量％までの量で存在する。
【００２３】
可塑剤は、インキ組成物中に約０重量％から４０重量％で存在することが好ましく、より好ましくは約０重量％から約２５重量％までの量で存在する。当業者は、最終生成物の所望のタックおよび粘度をはじめとするいくつかの要因に依存して、本発明のインキ組成物の中の可塑剤の量が変化されるということを認識するだろう。
【００２４】
熱可塑性ラテックスエマルションは、インキ組成物中において約０重量％から４０重量％で存在することが好ましく、より好ましくは約０重量％から約３０重量％までの量で存在する。当業者は、最終生成物の所望の硬さをはじめとするいくつかの要因に依存して、本発明のインキ組成物中の熱可塑性ラテックスエマルションの量が変化されるということを認識するだろう。
【００２５】
インキ組成物の物理的特性は、約５から約２５までの間のタックを含んでいる。しかしながら、より高いかより低いタックも可能である。さらに、印刷密度（ｐｒｉｎｔ  ｄｅｎｓｉｔｙ）は１．２から約１．４の範囲にあり、良好な印刷インキトランスファを証拠づける。
【００２６】
本発明の水洗浄可能なインキ組成物は、公知の溶剤系の（高ＶＯＣ）リソグラフィック印刷インキシステムによって達成されるものに匹敵する速度で乾燥し、低いタックを有し、ＶＯＣの発生量を低減し、高いプリント密度を有する。本発明のインキは、公知の溶剤系のインキと同等に迅速に乾燥し、生産するためには環境上より安全である。
【００２７】
本発明の水洗浄可能なインキ組成物が以下の非制限的な例によりさらに説明される。特記のない限り、以下において成分の部およびパーセンテージはすべて重量に基づき、および組成物の全体の重量に基づくものである。
【００２８】
実施例１
水洗浄可能なリソグラフィック印刷インキが、以下の表１中に示された成分から調製された。
【００２９】
【表１】
2007517123.tif 000002
【００３０】
ワニスは改質されたロジン樹脂と、酸中和剤とを一緒にし、溶融して均質になるまで加熱して配合した。この組成物に、溶剤およびロジンのメチルエステル（可塑剤成分）を、継続的な加熱の下に加えた。その後、ワニスは、室温に冷却された。ワニスは、水性のビグメントディスパージョンを保持するコンテナへ加えられ、撹拌された。ワックスが混合物に加えられ、撹拌され、ついで熱可塑性のラテックスエマルションを加え、ついで可塑剤成分を加えた。印刷インキ組成物は完全に混合された。
インキのＶＯＣ含有量は約１８．６重量％だった。
【００３１】
実施例２
実施例１の印刷インキを使用し、プラウフバウ  プリンタビリティ  テスター（Ｐｒｕｆｂａｕ  Ｐｒｉｎｔａｂｉｌｉｔｙ  Ｔｅｓｔｅｒ）を使用して、紙基体（６０ポンドのミードペーパー（Ｍｅａｄ  ｐａｐｅｒ））上に印刷がされた。７ｍ／ｓの速度で、３００ｍｍ３が印刷に使用された。インキは１０００毎分回転数の速度で、タックマスター９２（Ｔａｃｋｍａｓｔｅｒ  ９２）（Ｋｅｒｓｈａｗ  Ｉｎｓｔｒｕｍｅｎｔａｔｉｏｎ社製、Ｓｗｅｄｅｓｂｏｒｏ、ニュージャージー州））上でテストされ、次の特性を有していた：
１分でのタック        １４  グラム−メートル
１０分でのタック        ２６  グラム−メートル
【００３２】
タックマスター９２は、水性の界面活性剤清浄液（ＺＥＰ（ＺＥＰマニファクチュアリング社製））で清浄にされた。タックマスターは、容易に完全に清潔にされた。  印刷は約２６０度Ｆの印刷温度でオーブンの中で乾燥された。その印刷は、Ｘ−Ｒｉｔｅ  デンシトメーター（Ｘ−Ｒｉｔｅ、Ｇｒａｎｄｖｉｌｌｅ、Ｍｉにより製造された）により測定され、１．３９の密度であった。乾燥された印刷の上に水が１滴、５分間おかれた。水にインキは溶けなかった。
印刷インキは、中和された状態で水洗浄可能であり、乾燥した状態では水に溶けなかった。印刷インキは良好なタック、レオロジー特性を有し、低いＶＯＣ含有量を有していた。
【００３３】
実施例３
水洗浄可能なリソグラフィック印刷インキが、以下の表２中に示された成分から調製された。
【００３４】
【表２】
2007517123.tif 000003
【００３５】
ワニスは改質されたロジン樹脂を溶融するまで加熱して調製された。酸中和剤を改質されたロジン樹脂に加え、均質になるまで加熱撹拌した。この組成物に、溶剤およびロジンメチルエステルを、継続的な加熱撹拌の下に加えた。ワニスが均質になった後、ワニスは室温に冷却された。別の容器で熱可塑性のラテックスエマルションが、水性のビグメントディスパージョンに加えられ、均質になるまで撹拌された。ワニスがピグメントラテックス混合物に加えられ、完全に混合するまで撹拌した。印刷インキのＶＯＣ含有量は約２３重量％だった。
【００３６】
実施例４
実施例３の印刷インキを使用し、プラウフバウ  プリンタビリティ  テスターを使用して、紙基体上に印刷がされた。２ｍ／ｓの速度で、３５０ｍｍ３が印刷に使用された。インキは１０００毎分回転数の速度で、タックマスター９２（Ｔａｃｋｍａｓｔｅｒ  ９２）（Ｋｅｒｓｈａｗ  Ｉｎｓｔｒｕｍｅｎｔａｔｉｏｎ社製、Ｓｗｅｄｅｓｂｏｒｏ、ニュージャージー州））上でテストされ、次の特性を有していた：
１分でのタック        ２３  グラム−メートル
１０分でのタック        ３２  グラム−メートル
【００３７】
タックマスター９２は、水性の界面活性剤清浄液（ＺＥＰ（ＺＥＰマニファクチュアリング社製））で清浄にされた。タックマスターは、容易に完全に清潔にされた。印刷は約２８０度Ｆの印刷温度でオーブンの中で乾燥された。その印刷は、１．３３−１．３９の密度を有していた。乾燥された印刷の上に水が１滴、１分間おかれた。水にインキは溶けなかった。
印刷インキは、中和された状態で水洗浄可能であり、乾燥した状態では水に溶けなかった。印刷インキは良好なタック、レオロジー特性を有し、低いＶＯＣ含有量を有していた。
【００３８】
実施例５
水洗浄可能なリソグラフィック印刷インキが、以下の表３中に示された成分から調製された。
【００３９】
【表３】
2007517123.tif 000004
【００４０】
ワニスは改質されたロジン樹脂を溶融するまで加熱して調製された。酸中和剤、溶剤、可塑剤、および界面活性剤を改質されたロジン樹脂に加え、加熱撹拌した。ワニスが均質になった後、ワニスは室温に冷却された。別の容器で熱可塑性ラテックスエマルションが、水性のビグメントディスパージョンに加えられ、均質になるまで撹拌された。ワニスがゆっくりとピグメントラテックス混合物に連続的な撹拌下に加えられ、均質になるまで撹拌した。印刷インキのＶＯＣ含有量は約１４重量％だった。
【００４１】
実施例６
実施例５の印刷インキを使用し、クイック  ピーク  ハンドプルーファー（Ｑｕｉｃｋ  Ｐｅｅｋ  ｈａｎｄｐｒｏｏｆｅｒ：Ｔｈｗｉｎｇ−Ａｌｂｅｒｔ社製、フィラデルフィア、ペンシルバニア州）を使用して、紙基体上に印刷がされた。印刷インキは１０００毎分回転数の速度で、タックマスター９２（Ｔａｃｋｍａｓｔｅｒ  ９２）（Ｋｅｒｓｈａｗ  Ｉｎｓｔｒｕｍｅｎｔａｔｉｏｎ社製、Ｓｗｅｄｅｓｂｏｒｏ、ニュージャージー州））上でテストされ、次の特性を有していた：
１分でのタック        １８  グラム−メートル
１０分でのタック        １８  グラム−メートル
【００４２】
タックマスター９２は、水性の界面活性剤清浄液（ＺＥＰ（ＺＥＰマニファクチュアリング社製））で清浄にされた。ハンドプルーファーは水道水で洗浄された。どちらも、容易に完全に清潔にされた。印刷は約２８０度Ｆの印刷温度でＳ＆Ｖオーブンの中で乾燥された。その印刷は、Ｘ−Ｒｉｔｅ  デンシトメーター（Ｇｒａｎｄｖｉｌｌｅ、Ｍｉにより製造された）により測定され、１．２３−１．３５の密度を有していた。乾燥された印刷の上に水が１滴、１分間おかれた。水にインキは溶けなかった。
印刷インキは、中和された状態で水洗浄可能であり、乾燥した状態では水に溶けなかった。印刷インキは良好なタック、レオロジー特性を有し、低いＶＯＣ含有量を有していた。
【００４３】
実施例７
水洗浄可能なリソグラフィック印刷インキが、以下の表４中に示された成分から調製された。
【００４４】
【表４】
2007517123.tif 000005
【００４５】
ワニスは改質されたロジン樹脂と酸中和剤を一緒にし、溶融し均質になるまで加熱して調製された。この組成物に溶剤および１つの可塑剤（エチルヘキシルタレート）を、連続的な加熱撹拌下に加えた。ついで、ワニスは室温に冷却された。ミル中で、乾燥されたピグメントが第２の可塑剤（ロジンのメチルエステル）中に分散された。ピグメント混合物がワニスに、撹拌下に加えられた。熱可塑性ラテックスエマルションが、撹拌下に混合物に加えられた。印刷インキのＶＯＣ含有量は約１８重量％だった。
【００４６】
実施例８
実施例７の印刷インキを使用し、プラウフバウ  プリンタビリティ  テスターを使用して、紙基体上に印刷がされた。４ｍ／ｓの速度で、２００ｍｍ３が印刷に使用された。インキは１０００毎分回転数の速度で、タックマスター９２（Ｔａｃｋｍａｓｔｅｒ  ９２）（Ｋｅｒｓｈａｗ  Ｉｎｓｔｒｕｍｅｎｔａｔｉｏｎ社製、Ｓｗｅｄｅｓｂｏｒｏ、ニュージャージー州））上でテストされ、次の特性を有していた：
１分でのタック        １５．９  グラム−メートル
１０分でのタック        １７．２  グラム−メートル
【００４７】
タックマスター９２は、水性の界面活性剤清浄液（ＺＥＰ（ＺＥＰマニファクチュアリング社製））で清浄にされた。タックマスターは、容易に完全に清潔にされた。印刷は約２９０度Ｆの印刷温度でオーブンの中で乾燥された。その印刷は、Ｘ−Ｒｉｔｅ  デンシトメーターにより測定され、約１．２５の密度を有していた。乾燥された印刷の上に水が１滴、５分間おかれた。水にインキは溶けなかった。
印刷インキは、中和された状態で水洗浄可能であり、乾燥した状態では水に溶けなかった。印刷インキは良好なタック、レオロジー特性を有し、低いＶＯＣ含有量を有していた。
【００４８】
実施例９
３種類の水洗浄可能なリソグラフィック印刷インキが、以下の表５中に示された成分から、実施例７の調製方法により、実施例９Ｂでは分散剤を用いて調製された。
【００４９】
【表５】
2007517123.tif 000006
【００５０】
（ａ）Ｒ８９１  Ｒｅｓｉｎａｌｌ社製、フェノール改質ロジンエステル。
（ｂ）ヘキシルカルビトール、ユニオンカーバイド社製、ジエチレングリコールモノヘキシルエーテル。
（ｃ）Ｎｅｏｄｏｌ２３、シェル社製、Ｃ１２／Ｃ１３アルコールブレンド。
（ｄ）Ｈｅｒｃｏｌｙｎ  Ｄ、ハーキュレス社製、ロジンのメチルエステル。
（ｅ）２−エチルヘキシルタレート、Ｃｈｅｍｏｌ社製。
（ｆ）ＲＰ−３０５、Ｗｅｓｔｖａｃｏ社製、フェノール改質ロジンエステル。
（ｇ）Ｕｎｉｔａｃ７０、アリゾナケミカル社製、改質ロジン。
【００５１】
印刷インキは、中和された状態で水洗浄可能であり、乾燥した状態では水に溶けなかった。印刷インキは良好なタック、レオロジー特性を有し、低いＶＯＣ含有量を有していた。
【００５２】
実施例１０
２種の水洗浄可能なリソグラフィック印刷インキが、以下の表６中に示された成分から調製された。印刷インキ実施例１０Ａは、実施例７の方法により調製され、印刷インキ実施例１０Ｂは、実施例１の方法により調製された。
【００５３】
【表６】
2007517123.tif 000007
【００５４】
（ａ）ＲＰ−３０５、Ｗｅｓｔｖａｃｏ社製。  
（ｂ）Ｎｅｏｄｏｌ２３、シェル社製、Ｃ１２／Ｃ１３アルコールブレンド。
（ｃ）Ｈｅｒｃｏｌｙｎ  Ｄ、ハーキュレス社製、ロジンのメチルエステル。
（ｄ）２−エチルヘキシルタレート、Ｃｈｅｍｏｌ社製。
（ｅ）Ｒ８９１  Ｒｅｓｉｎａｌｌ社製。
（ｆ）ヘキシルカルビトール、ユニオンカーバイド社製、ジエチレングリコールモノヘキシルエーテル。
【００５５】
印刷インキは、中和された状態で水洗浄可能であり、乾燥した状態では水に溶けなかった。印刷インキは良好なタック、レオロジー特性を有し、低いＶＯＣ含有量を有していた。
【００５６】
実施例１１
実施例１０の印刷インキが、Ｒｏｓｏｓ  ＫＳＰ  ５００湿し水を使用してディドルプレス（Ｄｉｄｄｌｅ  Ｐｒｅｓｓ）上で印刷され、１０００フィート／分の速度、ウエブ出口温度３００度Ｆで硬化された。印刷インキはついで同じプレスでウォーターレスプレートを使用して（湿し水なしで）印刷され、１０００フィート／分の速度、ウエブ出口温度３００度Ｆで硬化された。セットオフは、高ＶＯＣ溶剤を典型的に使用する従来のオフセットリソグラフィック印刷インキに匹敵するものであった。
【００５７】
当業者には、本発明の概念を離れることなく上記の実施態様に変更を加えることが理解されるであろう。本発明の上記の具体的な実施態様に限定されるものではなく、特許請求の範囲に記載された本発明の技術的範囲内の変更も包含するものである。
【国際調査報告】
2007517123.tif 000008
2007517123.tif 000009
2007517123.tif 000010
2007517123.tif 000011
2007517123.tif 000012